FR 2766210 A1 19990122 FR 9709132 A 19970718 -4 ALLIAGE BASE NICKEL ET ELECTRODE DE SOUDAGE EN ALLIAGE BASE NICKEL La présente invention concerne un alliage base nickel particulièrement adapté à la fabrication de fils pour le soudage d'aciers inoxydables super duplex ou super austénitiques ayant une très bonne résistance à la corrosion localisée. Les aciers inoxydables super duplex ou super austénitiques sont des aciers inoxydables contenant, notamment, de 18 % à 30 % de chrome, jusqu'à 7 % de molybdène et jusqu'à 0,5 % d'azote (en % en poids). Ces aciers sont caractérisés par un coefficient PREN = Cr+3,3xMo+16xN supérieur à 35. Ce coefficient est un indicateur de la résistance à la corrosion localisée de ces aciers, résistance à la corrosion localisée d'autant meilleure que le coefficient PREN est élevé. Ces aciers sont utilisés, notamment, sous forme de tôles assemblées i 5 par soudage pour fabriquer des équipements variés exploités dans des milieux fortement corrosifs. Ces équipements sont, par exemple, des équipements de séparation du pétrole et du gaz dans des installations d'extraction de pétrole, des équipements pour la pétrochimie, la chimie ou la dépollution. Pour que les équipements ainsi fabriqués aient une tenue en service satisfaisante, les soudures doivent avoir une résistance à la corrosion suffisante. On utilise, alors, pour effectuer le soudage, des électrodes en alliage base nickel tels que l'alliage " 625 " qui contient environ 21 % de chrome et 9 % de molybdène, le reste étant du nickel, des impuretés, et éventuellement, des éléments d'alliage secondaires en faibles quantités. Mais cette technique ne permet pas d'obtenir des soudures ayant une résistance à la corrosion aussi bonne que celle des tôles. Afin d'améliorer la résistance à la corrosion des soudures, on utilise parfois des électrodes de soudage constituées de fils en alliage base nickel contenant principalement de 19 % à 24 % de chrome et de 12 % à 17 % de molybdène, le reste étant du nickel, des éléments d'alliage secondaires en petites quantités et des impuretés résultant de l'élaboration. Mais, cette technique ne permet pas d'augmenter suffisamment la résistance à la corrosion et la ténacité des soudures. Il est donc souhaitable de pouvoir disposer d'électrodes de soudage en alliage base nickel permettant d'obtenir une résistance à la corrosion et une ténacité dans les soudures encore meilleures. Mais cet alliage doit, de plus, pouvoir être laminé facilement sous forme de fil. Cela suppose, en particulier, qu'il ait une ductilité à chaud suffisante. Le but de la présente invention est de proposer un tel alliage, utilisable sous forme de fil pour électrode de soudage ou fil de métal d'apport de soudage. A cet effet, l'invention a pour objet un alliage base nickel dont la composition chimique, en % poids est telle que: 24,5 % magnésium jusqu'à 0,04 %). De préférence, la teneur en chrome est comprise entre 24,8% et 25,2 % et la teneur en Molybdène est comprise entre 14,8 % et 15,2 %. Les impuretés qui peuvent être, notamment, du fer, du carbone, du silicium, du manganèse, du tungstène, du cuivre, du phosphore et du soufre. La teneur en fer doit, de préférence, rester inférieure à 5 %, et, mieux encore, inférieure à 2 %. De préférence des teneurs maximales des autres impuretés doivent rester inférieures au valeurs suivantes: C Si W Cu P S Cet alliage peut être utilisé sous forme de tôle, de pièce forgée, de tube, de fil ou de feuillard. En particulier, lorsqu'il est sous forme de fil tréfilé de diamètre en général compris entre 0,6 mm et 5 mm, il peut constituer soit une électrode de soudage MIG, soit un fil de métal d'apport pour soudage TIG, soit encore l'âme métallique d'une électrode enrobée non synthétique. Lorsqu'il est sous forme de feuillard laminé à froid, il peut, également, être utilisé comme métal d'apport pour effectuer des revêtements par soudage. L'invention concerne, également, un procédé de soudage TIG ou MIG de produits en acier inoxydable super austénitique ou super duplex. L'invention va maintenant être décrite plus en détail mais de façon non limitative et illustrée par des exemples. L'alliage selon l'invention, contient, outre le nickel qui est la base: plus de 24,5 %, et de préférence plus de 24,8 %, mais moins de 26,5 %, et de préférence moins de 25,2 %, de chrome; -de 13,5 % à 16,5 %, et de préférence, de 14,8 % à 15,2 % de molybdène. Les teneurs en ces deux éléments sont choisies pour permettre d'obtenir un PREN supérieur à 69, et d'environ 75 pour l'analyse préférentielle, tout en évitant la formation trop importante, au cours de la solidification, de phases intermétalliques telles que la phase s. Le PREN suffisamment élevé permet d'obtenir une bonne résistance à la corrosion. La formation limitée de phases intermétalliques permet d'effectuer un laminage à chaud dans de bonnes conditions et de bonnes propriétés de ductilité de la soudure. En particulier les phases intermétalliques peuvent être mises en solution par chauffage au dessus de 1200 C pendant quelques heures, ce qui est indispensable pour pouvoir fabriquer le fil machine dans de bonnes conditions, ou, plus généralement, pour réaliser une mise en forme par déformation plastique à chaud, par exemple, par laminage ou par forgeage. L'alliage peut contenir, en outre: - de 0 % à 0,2 % d'azote pour limiter la formation de phases intermétalliques dans les cordons de soudure et, ainsi, assurer une bonne résistance à la corrosion et une bonne ténacité de ces soudures; à noter que, en l'absence de traitement particulier au cours de l'élaboration, I'alliage contient toujours entre environ 0, 01 % et 0,05 % d'azote, mais pour certaines applications il est souhaitable de fixer avec une meilleur précision la teneur en azote, et, en particulier d'en ajouter pour que la teneur soit supérieure à 0,05 %; - de 0 % 0,04 % d'aluminium pour assurer une bonne compacité des cordons de soudure; - de 0 % à 0,04 % de magnésium pour améliorer l'aptitude au laminage à chaud et également la compacité des cordons de soudure. le reste est constitué d'impuretés résultant de l'élaboration. Ces impuretés doivent avoir des teneurs limitées, et en particulier: - la teneur en fer doit, de préférence, rester inférieure à 5 %, et mieux encore, inférieure à 2 %, c'est, en particulier, le cas lorsque l'alliage est destiné à réaliser un revêtement par soudage sur une pièce en acier faiblement allié, afin de limiter la dilution par le fer dans la couche de revêtement en contact avec le milieu corrosif; - la teneur en carbone doit, de préférence, rester inférieure à 0,02 % pour éviter les risques de corrosion intergranulaire dans les cordons de soudure réaffectés thermiquement, en particulier dans le cas du soudage multipasses; - les teneurs en silicium et manganèse doivent, de préférence, rester respectivement inférieures à 0,1 % et 0,4 % pour réduire la tendance à former la phase a; - la teneur en tungstène doit, de préférence rester inférieure à 0,3 % pour limiter la formation de phases intermétalliques; la teneur en cuivre doit, de préférence rester inférieure à 2 % pour assurer une bonne aptitude à la déformation plastique à chaud lors de la fabrication du fil machine; - la teneur en phosphore doit, de préférence, rester inférieure à 0,02 % pour assurer une bonne résistance à la fissuration à chaud des soudures; - la teneur en soufre doit, de préférence, rester inférieure à 0,02 % pour assurer une bonne résistance à la fissuration à chaud et une bonne tenue à la corrosion des soudures. L'alliage ayant cette composition est coulé, par exemple, sous forme de billette, puis après réchauffage au dessus de 1200 C pendant plus de 4 heures, est laminé à chaud sur un train à fil pour obtenir un fil machine de diamètre compris entre 5,5 mm et 10 mm. Ce fil machine est alors tréfilé jusqu'à un diamètre compris entre 0,6 mm et 5 mm. Le fil tréfilé ainsi obtenu peut être utilisé directement pour le soudage TIG ou MIG de pièces, et par exemple de tôles, en acier inoxydable super duplex ou super austénitique. Il peut également être utilisé pour le soudage de pièces en alliage base nickel tels que, par exemple, I'alliage du type " 625 ". A titre d'exemple et de comparaison, on a fabriqué un alliage A selon l'invention et les alliages B et C conformes à l'art antérieur, dont les compositions chimiques étaient (en % en poids) CrMo| N AI Mg Fe C Si Mn W Cu P I S PREN A 24,8 15,0 0,12 0,12 0,012 1,8 0,01 0,06 0,06 0,05 0,01 0,004o,oo00176,2 a 22,5 15,9 0,02 0,25 0,003 0,23 0,01 0,02 0,15 0,03 0,01 0, 002 0,002 75,3 C 21,4 12,8 0,02 0,10 0008 3,2 0,01 0,05 0,22 2,9 0, 04 0,008,oo 64,0 Avec ces alliages on a fabriqué, par laminage à chaud après réchauffage à 1200 C pendant 8 heures, du fil machine de 5,5 mm de diamètre qui a été tréfilé pour obtenir du fil tréfilé de 1,2 mm de diamètre. Avec ces trois fils on a effectué un soudage MIG de tôles en acier inoxydable super duplex de 8 mm d'épaisseur et de composition: Cr Ni Mo N C Si Mn S P PREN ,0 6,3 3,7 0,25 1 0,015 0,34 1,0 0,001 0,012 |41,2 On a réalisé des joints en V (angle = 70 ), le gaz de protection était de l'argon avec 20 % d'hélium et l'énergie de soudage était de 0,7 kJ/mm. Toutes les soudures présentaient un aspect satisfaisant et leurs propriétés étaient: Fil Compacité Ferrite max PREN Tc piqûres Oc KCV C Rm (MPa) (ASME IX) en ZAT (%) moyen zone ASTM G 48A (J/cm2) fondue A conforme 60 69,3 55 184 864 B conforme 66 68,4 50 126 848 C 1 manquede 72 59,2 47,5 98 812 fusion Ces résultats montrent que le fil A selon l'invention donne une meilleur résistance à la corrosion et surtout une meilleure résilience à basse température que les fils B et C conformes à l'art antérieur. Ces performances meilleures sont particulièrement intéressantes lorsque les soudures sont effectuées sur des équipements destinés à l'extraction du pétrole en offshore. Avec les fils A et C on a également soudé des tôles en acier super austénitique de 15 mm d'épaisseur et de composition: Cr Ni Mo W Mn N Cu IC si S P PREN 23,7 1 21,6 5,7 2,0 3,0 0,48 1,6 0,02 0,10 0,0005 0,016 50,2 Des joints en V (angle 60") avec talon ont été réalisés en soudage MIG avec un gaz Ar + 10 % He + 0,25 % CO2, et avec une énergie de soudage de 1 kJ/mm. Toutes les soudures ont un aspect satisfaisant et les caractéristiques des soudures étaient: Fil Compacité PREN Tc piqûres C KCV -196 C Rm (MPa) (ASME IX) moyen zone ASTM G 48 A (J/cm2) __ ___ __ IL _ _fondue _ A conforme 71,5 90 176 787 C conforme 61,5 75 152 736 Le fil A conforme à l'invention conduit à une soudure ayant une meilleure résistance à la corrosion, une meilleure résilience à basse température et une résistance mécanique plus élevée que le fil C selon l'art antérieur. REVENDICATIONS 1 - Alliage base nickel caractérisé en ce que sa composition chimique comprend, en poids: 24,5% impuretés résultant de l'élaboration. 2 - Alliage base nickel selon la revendication 1 caractérisé en ce que: 24,8% 0 % 4 - Alliage base nickel selon la revendication 3 caractérisé en ce que: 0,05 % 5 - Alliage base nickel selon la revendication 1, 2, 3 ou 4 caractérisé en ce que: 0 % 0 % 8 - Alliage base nickel selon l'une quelconque des revendications 1 à 7 caractérisé en ce que: C Si W Cu P S 9 - Fil tréfilé ou feuillard laminé à froid caractérisé en ce qu'il est constitué d'un alliage base nickel selon l'une quelconque des revendications 1 à8. - Electrode de soudage caractérisée en ce qu'elle comporte au moins un fil selon la revendication 9. 11 - Procédé de soudage d'un acier inoxydable super duplex ou super austénitique ou d'un alliage base nickel caractérisé en ce que le métal d'apport est fourni par un fil tréfilé ou un feuillard à froid selon la revendication 9.